(57)【要約】【課題】  鋳型直下の鋳片支持をクーリンググリッド方式で実施するに当たり、鋳片の支持面積を十分に確保すると同時に、鋳片の冷却能力を向上させた連続鋳造機用クーリンググリッド設備を提供する。【解決手段】  上記課題は、連続鋳造機の鋳型直下に設置される連続鋳造機用クーリンググリッド設備６であって、クーリンググリッド設備を構成するウエアプレート１４により鋳片１１を支持する面積の割合が２０％以上５０％以下である連続鋳造機用クーリンググリッド設備により解決される。【選択図】            図２
2007118043.tif 000002
【特許請求の範囲】
【請求項１】
連続鋳造機の鋳型直下に設置される連続鋳造機用クーリンググリッド設備であって、クーリンググリッド設備を構成するウエアプレートにより鋳片を支持する面積の割合が２０％以上５０％以下であることを特徴とする連続鋳造機用クーリンググリッド設備。
【請求項２】
連続鋳造機の鋳型直下に設置される連続鋳造機用クーリンググリッド設備であって、クーリンググリッド設備を構成するウエアプレートにより鋳片を支持する面積の割合が２０％以上５０％以下であり、隣り合うウエアプレートとウエアプレートとの隙間には、水スプレーノズルまたはエアーミストスプレーノズルが設置されていることを特徴とする連続鋳造機用クーリンググリッド設備。
【請求項３】
請求項２に記載の連続鋳造機用クーリンググリッド設備を備えた連続鋳造機を用い、水スプレーノズルまたはエアーミストスプレーノズルから冷却水を噴射させて鋳片を冷却しながら鋳造することを特徴とする、連続鋳造鋳片の製造方法。
【発明の詳細な説明】
【技術分野】
【０００１】
本発明は、連続鋳造機の鋳型直下に設置される、鋳片を支持・冷却するためのクーリンググリッド設備、並びに、このクーリンググリッド設備の設置された連続鋳造機を用いた鋳片の製造方法に関するものである。
【背景技術】
【０００２】
鋼の連続鋳造においては、取鍋からタンディッシュに注入された溶鋼は、タンディッシュの底部に設置された浸漬ノズルを介して水冷式の鋳型に注入され、その後、鋳型によって形成された凝固シェルを外殻とする鋳片が、冷却されながら鋳型下方に連続的に引き抜かれ、連続鋳造鋳片が製造されている。この場合、先ず、鋳型においては、溶鋼は鋳型と接することによって冷却され、凝固シェルを形成する。その後、鋳型を抜けた鋳片は、ガイドロール、クーリンググリッド、クーリングプレートなどから構成される鋳片支持・案内装置によって支持されながらピンチロールによって鋳造方向に引き抜かれる。鋳片支持・案内装置によって支持されることにより、鋳片の厚み方向への膨らみ（「バルジング」という）が防止される。この鋳片支持・案内装置には水スプレーノズルやエアーミストスプレーノズルなどのスプレーノズル（以下、単に「スプレーノズル」と記載の場合は、水スプレーノズルとエアーミストスプレーノズルの両方を指すものとする）が配置されており、このスプレーノズルから噴霧される冷却水によって冷却されながら鋳片は引き抜かれ、やがて中心部までの凝固を完了させる。その後、連続鋳造機の機端に設置された鋳片切断機によって所定の長さに切断され、連続鋳造鋳片が製造される。
【０００３】
ところで、近年、製造コストを削減するべく、生産性の向上が以前にも増して要求されており、連続鋳造プロセスにおいては、製造ラインのスピード即ち鋳片の引き抜き速度の高速化が行なわれている。この引き抜き速度の高速化を実現するには、様々な問題を解決する必要があるが、その中でも特に、鋳片を鋳型直下でより効率的に冷却し且つ支持する技術が必要となっている。高速鋳造下では、鋳型直下における凝固シェルの厚みが薄くなり、この凝固シェルが破れてブレークアウトが発生したり、或いは、凝固シェルの破れまでには至らないものの、鋳片が鋳型直下で溶鋼静圧によってバルジングしてしまい、これによって鋳型内の溶鋼湯面が上下に変動してモールドパウダーが凝固シェルに巻き込まれ、品質欠陥が発生したりするなどの問題が生じる。つまり、鋳型直下において、バルジングが生じないように凝固シェル厚みの薄い鋳片を支持しながら、且つ、効率良く鋳片を冷却する方法が求められている。
【０００４】
従来、鋳片を鋳型直下で支持する方式としては、大きく分けて、ロール方式、クーリングプレート方式、クーリンググリッド方式の３種類の方式に分類される（例えば、非特許文献１参照）。
【０００５】
ロール方式では、鋳造方向に隣り合うロールの隙間にスプレーノズルを設置し、スプレーノズルから噴霧される冷却水によって鋳片を冷却しながらロールで鋳片を支持する。この場合、鋳片を冷却する観点からは、ロール径を大きくしてロール間隔を拡大させ、鋳片の水冷される面積を広くすることが望ましいが、このようにすると鋳片を支持する間隔が広がるため、バルジングしやすくなってしまうという問題がある。また、ロールと鋳片とは線接触であるため、面で支持する他の２つの方式に比べて鋳片の支持面積が小さいという基本的な問題もある。
【０００６】
クーリングプレート方式では、鋳片の幅方向全体を１つのプレートで支持しており、このプレートは、その内部に冷却水の流れる流路が形成された水冷構造であり、鋳片と接触して鋳片を間接的に冷却するとともに、プレートの表面から鋳片に向けて水を噴出して鋳片を直接冷却する機能をも備えている。このように、クーリングプレート方式では、鋳片の幅方向全体を大きな１つのプレートで支持しており、鋳片のバルジング防止には非常に有効な方式であるが、鋳片を直接冷却する面積が小さいので、鋳片の冷却効率が悪いという問題がある。また、ブレークアウトが発生した場合、プレート表面から噴射された水が鋳片を冷却した後に発生する蒸気の逃げ場がないため、水蒸気爆発の発生する危険性が高く、操業上にもまた安全上にも問題がある。更に、プレートが大きく、しかも一体構造であるため、加工及び補修が難しいことも大きな問題である（例えば、特許文献１参照）。
【０００７】
クーリンググリッド方式は、鋳片と直接接触しこれを支持するためのウエアプレートと、ウエアプレートの隙間に設置される水スプレーノズルと、で構成されており、千鳥配置された多数のウエアプレートが鋳片を支持し、且つ、多数の水スプレーノズルから噴射された冷却水によって鋳片を直接冷却しており、鋳片の支持面積を確保すると同時に、鋳片の直接冷却の面積を確保するという両方を兼ね備えた設備である（例えば、特許文献２及び特許文献３参照）。
【特許文献１】特開昭５７―２５２６８号公報
【特許文献２】特開２００２−１２００５４号公報
【特許文献３】実開平６−２３６４７号公報
【非特許文献１】三好等、鉄と鋼、Vol.６０(１９７４)Ｎo.７.p.８６０−８６７
【発明の開示】
【発明が解決しようとする課題】
【０００８】
しかしながら、従来のクーリンググリッド方式の設備を精査検討したところ、従来のクーリンググリッド設備には以下に示す問題があることが判明した。
【０００９】
即ち、従来のクーリンググリッド設備では、鋳片の冷却は、主に、隣り合うウエアプレートの隙間に設置された水スプレーノズルから噴射される冷却水によって行われており、鋳片を支持するためのウエアプレートと鋳片との接触部には冷却水が直接当たらず、この部分の冷却能力が弱く、現状で求められている高速鋳造時にはクーリンググリッド設備全体の冷却能力が不十分であるという問題である。これは、ウエアプレート自体は、水冷構造ではなく、ウエアプレートの隙間に設置される水スプレーノズルから噴霧されるスプレー水によって冷却されており、鋳片とウエアプレートとの接触部はウエアプレートによる間接冷却になるからである。
【００１０】
本発明は上記事情に鑑みてなされたもので、その目的とするところは、鋳型直下の鋳片支持をクーリンググリッド方式で実施するに当たり、鋳片の支持面積を十分に確保すると同時に、鋳片の冷却能力を向上させた連続鋳造機用クーリンググリッド設備を提供することであり、また、このクーリンググリッド設備を備えた連続鋳造機を用いて連続鋳造鋳片を製造する方法を提供することである。
【課題を解決するための手段】
【００１１】
本発明者等は、上記課題を解決すべく、鋭意検討・研究を行った。以下に、検討・研究結果を説明する。
【００１２】
従来のクーリンググリッド設備では、ウエアプレートにより鋳片を支持している面積の割合は、前述した非特許文献１に示されるように５５％程度であり、換言すれば、鋳片表面の４５％程度が直接冷却されるのみで、残りの５５％程度は間接冷却になっていることから、クーリンググリッド設備の冷却能力を高める手段として、クーリンググリッド設備において、ウエアプレートによって鋳片を支持している面積の割合（これを「ウエアプレートの面積率」と称す）を低下させ、スプレー水で直接冷却される面積割合を拡大することを検討した。
【００１３】
そこで、実操業の鋳型直下で使用しているクーリンググリッド設備、即ち、ウエアプレートと水スプレーノズルとを組み合わせた構造を模擬した実験装置を製作し、この実験装置において、ウエアプレートの大きさを変更することにより、ウエアプレートの面積率を１５％から６１％の範囲で変化させ、スプレー水の流量は各条件で一定として、このクーリンググリッド設備を用いて加熱した鋼材を冷却する実験を行い、クーリンググリッド設備の冷却能力に及ぼすウエアプレートの面積率の影響を調査した。試験は、１２００℃に保持した電気炉で冷却用の鋼材を約１時間加熱した後、この鋼材を取り出し、実験装置に固定して冷却を開始し、冷却中、鋼材の表面温度の変化を二次元放射温度計により測定し、鋼材の温度降下量からクーリンググリッド設備の冷却能力を評価した。
【００１４】
その結果、ウエアプレートの面積率が５０％以下になると、熱伝導率が向上することが分かった。但し、ウエアプレートの面積率が２０％未満の場合には、ウエアプレートの間隙の面積、つまりスプレー水で直接冷却される面積は増加するが、スプレー水量を一定にしたため、スプレー水の水量密度が低下して冷却能力は向上しないことが分かった。また、クーリンググリッド設備は、鋳型直下の凝固シェルが脆弱な場所に配置されることから、ウエアプレートの面積率を小さくし過ぎると鋳片の支持が損なわれる。これらの点から、ウエアプレートの面積率の下限値としては２０％が妥当であることが分かった。
【００１５】
本発明は、上記検討結果に基づいてなされたものであり、第１の発明に係る連続鋳造機用クーリンググリッド設備は、連続鋳造機の鋳型直下に設置される連続鋳造機用クーリンググリッド設備であって、クーリンググリッド設備を構成するウエアプレートにより鋳片を支持する面積の割合が２０％以上５０％以下であることを特徴とするものである。
【００１６】
第２の発明に係る連続鋳造機用クーリンググリッド設備は、連続鋳造機の鋳型直下に設置される連続鋳造機用クーリンググリッド設備であって、クーリンググリッド設備を構成するウエアプレートにより鋳片を支持する面積の割合が２０％以上５０％以下であり、隣り合うウエアプレートとウエアプレートとの隙間には、水スプレーノズルまたはエアーミストスプレーノズルが設置されていることを特徴とするものである。
【００１７】
第３の発明に係る連続鋳造鋳片の製造方法は、第２の発明に記載の連続鋳造機用クーリンググリッド設備を備えた連続鋳造機を用い、水スプレーノズルまたはエアーミストスプレーノズルから冷却水を噴射させて鋳片を冷却しながら鋳造することを特徴とするものである。
【発明の効果】
【００１８】
上記構成の本発明に係る連続鋳造機用クーリンググリッド設備によれば、大幅な設備改造をすることなく、鋳片の支持を確実に行うことができると同時に鋳片の冷却を向上させることができ、高速鋳造条件であっても操業トラブルを生じることなく安定して高品質の鋳片を鋳造することが実現でき、工業上有益な効果がもたらされる。
【発明を実施するための最良の形態】
【００１９】
以下、添付図面を参照して本発明を具体的に説明する。図１は、本発明の実施の形態を示す図であって、本発明に係るクーリンググリッド設備を備えたスラブ連続鋳造機の概略図、図２は、図１におけるクーリンググリッド設備の拡大斜視図である。
【００２０】
図１に示すように、スラブ連続鋳造機１には、溶鋼１０を冷却して凝固させ、鋳片１１の外殻形状を形成するための鋳型５が設置され、この鋳型５の上方所定位置には、取鍋（図示せず）から供給される溶鋼１０を鋳型５に中継供給するためのタンディッシュ２が設置されている。タンディッシュ２の底部には、タンディッシュ２から鋳型５に注入される溶鋼１０の流量を調整するためのスライディングノズル３が設置され、このスライディングノズル３の下面には、溶鋼１０を鋳型５に注入するための耐火物製の浸漬ノズル４が設置されている。
【００２１】
一方、鋳型５の下方には、鋳型５の直下にクーリンググリッド設備６が設置され、クーリンググリッド設備６の下方には、対向する複数対の鋳片支持ロール７が設置されている。クーリンググリッド設備６及び鋳片支持ロール７は、鋳型５から引き抜かれる鋳片１１を支持しながら下方に案内するための鋳片支持・案内装置であり、鋳片支持ロール７には鋳片１１を引き抜くためのピンチロール（図示せず）が含まれる。鋳造方向に隣り合う鋳片支持ロール７の間隙には、水スプレーノズル或いはエアーミストスプレーノズルなどのスプレーノズル（図示せず）が配置され、これらのスプレーノズルから噴霧される冷却水により、鋳片１１は引き抜かれながら冷却される。
【００２２】
また、鋳片支持ロール７の下流側には、鋳造された鋳片１１を搬送するための複数の搬送ロール８が設置されており、この搬送ロール８の上方には、鋳造される鋳片１１から所定の長さの鋳片１１ａを切断するための鋳片切断機９が配置されている。
【００２３】
クーリンググリッド設備６は、図２に示すように、鋳片１１を支持するための、千鳥配置された多数のウエアプレート１４と、ウエアプレート１４を支持するバックフレーム（図示せず）と、隣り合うウエアプレート１４の隙間に設置される水スプレーノズル１５と、で構成されている。ウエアプレート１４は寸法が異なる２種類のウエアプレート１４ａ及びウエアプレート１４ｂからなり、鋳型５の直下側からウエアプレート１４ａ、ウエアプレート１４ｂ、ウエアプレート１４ａの順に交互に配置されている。この場合、ウエアプレート１４の面積率が２０％以上５０％以下になるように、ウエアプレート１４ａ及びウエアプレート１４ｂの寸法が決定されている。尚、図２では、水スプレーノズル１５がオーバル型の水スプレーノズル（噴霧衝突面の形状が円形となるノズル）である場合の、水スプレーノズル１５から噴霧されるスプレー水の当たる範囲を符号１６で表している。また、図２では、クーリンググリッド設備６を鋳片１１の幅方向の一部のみで示しているが、鋳片１１の全幅に亘ってクーリンググリッド設備６が設置されている。
【００２４】
図２に示すウエアプレート１４は、長方形型であるが、非特許文献１に示されるような格子型であってもよい。要は、ウエアプレート１４の面積率、つまりウエアプレート１４による鋳片１１の支持面積が２０％以上５０％以下となり、その他の部位を水スプレーノズル１５によって冷却できるような構造であるならば、ウエアプレート１４の形状はどのようであっても構わない。また、クーリンググリッド設備６の鋳造方向の設置長さは特に限定されるものではなく、少なくともウエアプレート１４が鋳造方向に千鳥配置されるならば幾らであっても構わない。但し、クーリンググリッド設備６は、本来、鋳型直下で鋳片１１を支持する装置であるので、３ｍ以上の長さは必要としない。
【００２５】
ウエアプレート１４は、通常、鋳鋼製或いは鋳鉄製で、鋳片１１との接触面が平坦な平板状であり、水スプレーノズル１５から噴射される冷却水によって冷却されていて、ウエアプレート１４と接触する部位の鋳片１１は、冷却水によって直接冷却されず、ウエアプレート１４を介して間接的に冷却される。
【００２６】
尚、図２では、隣り合うウエアプレート１４の隙間に水スプレーノズル１５が設置されているが、水スプレーノズル１５である必要はなく、エアーミストスプレーノズルであってもよい。
【００２７】
このような構成のスラブ連続鋳造機１を用いて、タンディッシュ２に滞留する溶鋼１０を、スライディングノズル３により流量を調整しながら浸漬ノズル４を介して鋳型５に注入する。鋳型５に注入された溶鋼１０は、鋳型５と接触して冷却され、凝固シェル１２を形成する。鋳型５における溶鋼湯面位置をほぼ一定位置に保ちながら、表面を凝固シェル１２とし、内部を未凝固相１３とする鋳片１１を鋳型５の下方に連続的に引き抜き、溶鋼１０の連続鋳造を実施する。
【００２８】
鋳型５を引き抜かれた鋳片１１は、クーリンググリッド設備６及び鋳片支持ロール７で支持されながら冷却され、やがて内部まで完全に凝固する。この場合、クーリンググリッド設備６に設置される水スプレーノズル１５からの冷却水の噴霧量、並びに、鋳片支持ロール７の間隙に設置されるスプレーノズルからの冷却水の噴霧量は、特に規定するものではなく、鋳造する鋼種や鋳片１１の引き抜き速度に応じて適宜最適な範囲を設定するものとする。鋳造される鋳片１１を鋳片切断機９によって切断し、所定の長さの鋳片１１ａを製造する。
【００２９】
上記構成のクーリンググリッド設備６を用いて鋳片１１を冷却することで、鋳片１１を安定して支持しつつ効率的に冷却することができるので、鋳片引き抜き速度の高速化による生産量の増加が可能になる。
【実施例１】
【００３０】
実操業の鋳型直下で使用しているクーリンググリッド設備、即ちウエアプレートと水スプレーノズルとを組み合わせた鋳型直下の構造を模擬した実験装置を製作し、この実験装置においてウエアプレートの大きさを変えてウエアプレートの面積率を１５％から６１％に変化させ、この実験装置を用いて加熱した鋼材を冷却し、冷却能力を比較・評価した。
【００３１】
冷却能力を実験室的に評価する方法としては、加熱した鋼材を水スプレーノズルからの冷却水で冷却し、鋼材の温度履歴から定量的な評価をする方法が一般的であり、ここではスプレー水が噴霧されることにより発生する水蒸気の影響を避けるために、鋼材の冷却される面とは反対側を二次元放射温度計で測温した。
【００３２】
実験は、図３に示すように、６個の水スプレーノズル１５と上下方向３段でそれぞれ２個づつの合計６個のウエアプレート１４とを組み合わせた構成の実験装置を用い、加熱した鋼材を実験装置のウエアプレート１４に接触させて冷却した。ウエアプレート１４とウエアプレート１４との間は水スプレーノズル１５で冷却した。使用した水スプレーノズル１５はオーバル型ノズルであり、実験では、水スプレーノズル１本当たりの冷却水量を２４Ｌ／ｍｉｎの一定値とした。尚、図３は、クーリンググリッド設備の冷却能力を比較・評価するための実験装置の概略図である。
【００３３】
この実験において、ウエアプレート１４の設置位置は変更せず、ウエアプレート１４の幅を１５ｍｍから６０ｍｍの範囲で６つの水準（水準１〜６）に変化させて、ウエアプレート１４の面積率を変化させた。ウエアプレート１４の幅を変化させることによってウエアプレート間の間隙が変化するので、それに応じて水スプレーノズル１５の設置高さを変え、スプレー水がウエアプレート間の間隙にほぼ均一に噴霧されるように調整した。加熱する鋼材としては、幅２８０ｍｍ、高さ５６０ｍｍ、厚み２０ｍｍ、炭素濃度が０．２質量％の炭素鋼の鋼材を用い、この鋼材の冷却面とは反対側の面を、二次元放射温度計（チーノー製：ＣＰＡ−７０００）で１秒毎に測温し、鋼材全体の平均表面温度を算出して評価した。
【００３４】
実験では、１２００℃に保持した電気炉で上記の鋼材を約１時間加熱し、この均一に加熱された鋼材を取り出して実験装置に固定し、冷却を開始した。表１に、水準１〜６におけるウエアプレートの大きさ及びウエアプレートの面積率、並びに、冷却を開始してから３０秒経過時点の鋼材の平均温度を示す。
【００３５】
【表１】
2007118043.tif 000003
【００３６】
表１に示すように、ウエアプレートの面積率が２０％から５０％の範囲の水準２〜５では、鋼材の平均温度は７６０℃以下であったのに対し、ウエアプレートの面積率が６１％の水準１では鋼材の平均温度は８１２℃になり、ウエアプレートの面積率が１５％の水準６では鋼材の平均温度は８０４℃になった。水準６において鋼材の平均温度が上昇したのは、水準１〜６でスプレー水量を一定にしたため、水準６ではスプレー水の水量密度が低下して冷却能力が向上しなかったことによる。
【００３７】
以上の結果から、ウエアプレートの面積率を２０％から５０％の範囲とすることで、クーリンググリッド設備の冷却能力を増大させることができることが確認された。尚、表１の備考欄には、本発明の範囲の水準には「本発明例」と表示し、それ以外には「比較例」と表示した。
【図面の簡単な説明】
【００３８】
【図１】本発明に係るクーリンググリッド設備を備えたスラブ連続鋳造機の概略図である。
【図２】図１におけるクーリンググリッド設備の拡大斜視図である。
【図３】クーリンググリッド設備の冷却能力を比較・評価するための実験装置の概略図である。
【符号の説明】
【００３９】
１  スラブ連続鋳造機
２  タンディッシュ
３  スライディングノズル
４  浸漬ノズル
５  鋳型
６  クーリンググリッド設備
７  鋳片支持ロール
８  搬送ロール
９  鋳片切断機
１０  溶鋼
１１  鋳片
１２  凝固シェル
１３  未凝固相
１４  ウエアプレート
１５  水スプレーノズル
１６  スプレー水の当たる範囲
【図１】
2007118043.tif 000004
【図２】
2007118043.tif 000005
【図３】
2007118043.tif 000006